(57)【特許請求の範囲】
【請求項１】
光学濃度が２．５以下で且つ光学濃度が１．０よりも大きい熱可塑性樹脂１００重量部当たり粒径０．０５〜３．０ｍｍの着色耐熱性樹脂の石目柄０．１〜１０重量部を配合した組成物から第１層と、光学濃度が１．０以下である熱可塑性樹脂１００重量部当たり粒径０．０５〜３．０ｍｍの着色耐熱性樹脂の石目柄０．１〜１０重量部を配合した組成物から第２層との共押出成形体からなり、第２層の肉厚が０．０５〜２．０ｍｍの厚みを有することを特徴とする天然石風の石目調を有する熱可塑性樹脂成形体。
【請求項２】
第２層の石目柄が第１層の石目柄よりも小さい粒径を有するものであることを特徴とする請求項１記載の熱可塑性樹脂成形体。
【請求項３】
前記第２層の上に光学濃度が１．０以下の熱可塑性樹脂層を、第３層として、０．０５〜２ｍｍの厚みで被覆して成ることを特徴とする請求項１または２記載の熱可塑性樹脂成形体。
【発明の詳細な説明】
【０００１】
【発明の属する技術分野】
本発明は、天然石風の石目調を有する熱可塑性樹脂成形体に関するもので、より詳細には、各熱可塑性樹脂層に石目柄を配合すると共に、各樹脂層の光学濃度をコントロールすることにより、深みのある立体的な石目調の風合いを再現した熱可塑性樹脂成形体に関する。
【０００２】
【従来の技術】
近年、石目調の風合いを有する熱可塑性樹脂成形品が種々提案されている。これらの石目調樹脂成形品は、熱可塑性樹脂に石目柄、即ち、天然石の微細粒子、フレーク状の金属粒子、耐熱性の着色樹脂の粒子や繊維等を分散させ、石目調の外観を付与するものである。
【０００３】
特開昭４８−３２１５１号公報には、熱可塑性樹脂１００重量部に対して、着色した有機質の繊維状物質を０．１乃至２重量部の量で分散混合した組成物であって、この繊維状物質が、前記樹脂の成形加工温度では軟化変形するに至らないが、前記樹脂の成形加工温度より約４０℃高い温度では軟化変形するものであり、且つその形状が１乃至２０デニールの太さと１〜８ｍｍの長さを有し、上記樹脂とは異なる色彩に着色されている斑点模様を有する成形体の製造用樹脂組成物が記載されている。
【０００４】
特開昭５１−１２３４８号公報には、熱可塑性樹脂１００重量部に、形状が太さ１〜５０デニール、長さ０．１〜５ｍｍであって通常の加熱成形温度でも軟化変形しないセルロース系の着色繊維０．０５〜５重量部を均一に分散させて成ることを特徴とする微細斑点模様を有する熱可塑性樹脂組成物が記載されている。
【０００５】
特開昭５５−１４２６１３号公報には、基礎になる着色もしくは無着色の熱可塑性樹脂８０〜９９．９重量％に対し、模様を構成する着色したグラフト化ポリフェニレンエーテル樹脂またはその変性体０．１〜２０重量％混入し、該混合樹脂を１７０〜３００℃にて成形して成ることを特徴とする木目・石目等の模様を有する成形物が記載されている。
【０００６】
実公平７−１１９５５号公報には、押出発泡体の生地中に染色した人造繊維または天然繊維の微粒状物が混在していることを特徴とする石目模様を有する合成樹脂押出発泡体が記載されている。
【０００７】
【発明が解決しようとする課題】
これらの石目調の樹脂成形体は、溶融樹脂中での石目柄、即ち粒状着色樹脂の軟化を防止するために、種々の創意工夫を行ったものであるが、従来の石目調成形体は、未だ石目の鮮明さに欠けたり、また深みに乏しいものであり、更に濃淡にも乏しいものであるという点において十分満足できるものではない。
【０００８】
本発明者らは、光学濃度のコントロールされた熱可塑性樹脂に石目柄を分散させると共に、これを特定の順序で多層化することにより、より深みのある立体的な石目調の風合いを再現できることを見出した。
【０００９】
即ち、本発明の目的は、各熱可塑性樹脂層に石目柄を配合すると共に、各樹脂層の光学濃度をコントロールすることにより、深みのある立体的な石目調の風合いを再現した熱可塑性樹脂成形体を提供するにある。
【００１０】
【課題を解決するための手段】
本発明によれば、光学濃度が２．５以下で且つ光学濃度が１．０よりも大きい熱可塑性樹脂１００重量部当たり粒径０．０５〜３．０ｍｍの着色耐熱性樹脂の石目柄０．１〜１０重量部を配合した組成物から第１層と、光学濃度が１．０以下である熱可塑性樹脂１００重量部当たり粒径０．０５〜３．０ｍｍの着色耐熱性樹脂の石目柄０．１〜１０重量部を配合した組成物から第２層との共押出成形体からなり、第２層の肉厚が０．０５〜２．０ｍｍの厚みを有することを特徴とする天然石風の石目調を有する熱可塑性樹脂成形体が提供される。
本発明において、第２層の石目柄が第１層の石目柄よりも小さい粒径を有するものであることが、より深みのある立体的な石目の風合いを得る点で好ましく、また、前記第２層の上に光学濃度が１．０以下の熱可塑性樹脂層を、第３層として、０．０５〜２ｍｍの厚みで被覆して成ることが、成形性、表面の平滑性、艶乃至光沢、耐候性等の点で好ましい。
【００１１】
【発明の実施形態】
［作用］
本明細書において、光学濃度とは、通常の意味で使用されるものであり、分光光度計、例えば、日本分光（株）製  分光光度計  ＵＶＤＥＣ−６６０を使用して、可視光線範囲の波長、即ち、０．４μｍ〜０．８μｍで、１．０ｍｍ厚さのフィルムについて透過光の強度を測定し、下記式
0003889504.tif 000002
から求められるものである。
【００１２】
本発明においては、第１層、即ち下地層として、光学濃度が２．５以下で且つ光学濃度が１．０よりも大きい熱可塑性樹脂を選択し、第２層、即ち上地層として、光学濃度が１．０以下である熱可塑性樹脂を選択し、これら各樹脂層に粒径０．０５〜３．０ｍｍの着色耐熱性樹脂の石目柄を配合し、これらを共押出成形体の形に組み合わせたことが特徴であり、これにより鮮明な石目柄を示すと共に、深みと立体感のある模様を現出させることができる。
【００１３】
先ず、本発明において、第１層の熱可塑性樹脂として、光学濃度が２．５以下で且つ光学濃度が１．０よりも大きい熱可塑性樹脂を選択するのは、石目柄の現出と深みの強調とを行うためであり、光学濃度が２．５を上回るような樹脂では、柄や立体感の現出が至って劣ったものとなりやすい。一方、第１層樹脂の光学濃度が１．０以下となると、透明感はでるが、石目柄成形体としての重量感が不足するので好ましくない。
【００１４】
また、第２層の熱可塑性樹脂として、光学濃度が１．０以下の熱可塑性樹脂を選択するのは、石目柄の現出を損なうことなく、立体感を強調するためであり、第２層の熱可塑性樹脂の光学濃度が１．０を上回る場合には、第１層単独からなる成形体と同様な欠点を生じる。
【００１５】
更に、本発明では、上記第１層及び第２層の各々に、粒径０．０５〜３．０ｍｍの着色耐熱性樹脂の石目柄を配合することも重要である。即ち、第１層にのみ石目柄を配合する場合、及び第２層にのみ石目柄を配合する場合には、立体感がやや欠けるのに対して、これら第１層及び第２層の各々に、本発明で規定した範囲内で石目柄を配合すると、柄及び立体感ともに非常に優れたものが得られる。
【００１６】
この理由は、第１層の樹脂組成物は、高い光学濃度にも関連してどっしりした深みのある石目柄の外観を与えるものであるが、これが光学濃度の低い第２層を通して視覚される一方、第２層中にも石目柄が存在し、この第２層中の石目柄も同時に視覚されるため、深みと立体感とに優れた重厚な石目模様の成形体が形成されるものと思われる。
【００１７】
本発明において、樹脂中に含有させる石目柄の粒径は、０．０５乃至３．０ｍｍの粒径を有する着色耐熱性樹脂からなるべきである。即ち、この着色樹脂粒子の耐熱性が不十分であるときには、熱可塑性樹脂への混練及び成形時に着色樹脂粒子の軟化による変形等が生じ、石目柄の発現が困難となる傾向がある。また、着色樹脂粒子の粒径が上記範囲を下回る場合及び上記範囲を上回る場合の何れの場合も、繊細でしかも明確な石目模様の形成が困難となる傾向がある。
尚、本明細書において、石目柄の粒径とは、特に断らない限り、石目柄粒子の最大寸法として定義される。
【００１８】
一方、熱可塑性樹脂に対する石目柄の配合量は、０．１乃至１０重量部、特に０．５乃至５重量部の範囲にあるべきであり、上記範囲を下回る場合には、やはり明確な石目模様を形成することが困難となる傾向があり、一方上記範囲を上回る場合には、石目模様の鮮明さが失われる傾向がある。
【００１９】
本発明の成形体において、上層である第２層の厚みには、一定の最適厚みがあり、第２層は０．０５乃至２．０ｍｍの厚みを有するべきである。この厚みが上記範囲を下回る場合或いは上回る場合の何れにおいても、やはり深みのある立体的な石目調の風合いを得ることが困難となる傾向がある。
【００２０】
本発明において、第２層の石目柄が第１層の石目柄よりも小さい粒径を有するものであることが、より深みのある立体的な石目の風合いを得る点で好ましい。即ち、この構成においては、下地となる大きい石目模様の上に小さい石目模様が浮き出て、立体的で深みのある石目模様の形成が可能となる。第２層に含有させる石目柄の粒径は、０．０５乃至１．５ｍｍであることが好ましい。
【００２１】
第１層及び第２層における熱可塑性樹脂の光学濃度の調節は、樹脂の選択や着色剤の配合、更には樹脂層の厚みの調節等により行いうるが、第１層の熱可塑性樹脂の光学濃度を１．０よりも大でしかも２．５以下の範囲とするには、熱可塑性樹脂の発泡体を用いることが好ましい。樹脂発泡体を用いると、光の散乱により、石目模様は深みのある独特のものとなる。
【００２２】
本発明の成形体における積層構造は、二層構造のものに限定されない。例えば、この積層体の第２層の上には、光学濃度が１．０以下の熱可塑性樹脂層を０．０５乃至２．０ｍｍの厚みで設けることができ、これにより、成形体に優れた成形性や、成形体表面の平滑性、光沢乃至艶、耐候性等を付与することが可能となる。特に、この第３層樹脂は、耐候性を有する熱可塑性樹脂が好ましい。
【００２３】
［熱可塑性樹脂］
本発明において、石目柄を分散させる熱可塑性樹脂としては、例えば塩化ビニル系樹脂、オレフィン系樹脂、スチレン系樹脂、アクリル系樹脂等が挙げられる。
【００２４】
塩化ビニル系樹脂としては、平均重合度が約６００〜１４００の塩化ビニル単独重合体（所謂ストレートポリマー）の他に塩化ビニルを主成分とする共重合体や、塩化ビニル重合体の変性物、塩化ビニル系樹脂と他の重合体とのブレンド物を挙げることができる。
塩化ビニル共重合体としては、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−スチレン−アクリロニトリル共重合体、塩化ビニル−ブタジエン共重合体、塩化ビニル−塩化プロピレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−メタクリル酸エステル共重合体、塩化ビニル−アクリロニトリル共重合体、内部可塑化ポリ塩化ビニル等の重合体等が挙げられる。
塩化ビニル重合体の変性物としては、塩素化ポリ塩化ビニル等が挙げられる。
また、他の重合体とのブレンド物としては、上記塩化ビニル系樹脂と、ポリエチレン、ポリプロピレン、ポリブテン、ポリ−３−メチルブテンなどのα−オレフィン重合体又はエチレン−酢酸ビニル共重合体、エチレン−プロピレン共重合体、などのポリオレフィン及びこれらの共重合体、ポリスチレン、アクリル樹脂、スチレンと他の単量体（例えば無水マレイン酸、ブタジエン、アクリロニトリルなど）との共重合体、アクリロニトリル−ブタジエン−スチレン共重合体、アクリル酸エステル−ブタジエン−スチレン共重合体、メタクリル酸エステル−ブタジエン−スチレン共重合体、ポリ塩化ビニリデン、塩素化ポリエチレン、塩素化ポリプロピレン、塩素化ゴム等の他の塩素含有重合体、とのブレンド品などを挙げることができる。
【００２５】
オレフィン樹脂としては、例えば低−、中−或いは高−密度のポリエチレン、アイソタクティックポリプロピレン、シンジオタクティックポリプロピレン、線状低密度ポリエチレン、線状超低密度ポリエチレン、エチレン−プロピレン共重合体、ポリブテン−１、エチレン−ブテン−１共重合体、プロピレン−ブテン−１共重合体、エチレン−プロピレン−ブテン−１共重合体、エチレン−酢酸ビニル共重合体、イオン架橋オレフィン共重合体（アイオノマー）、エチレン−アクリル酸エステル共重合体等が挙げられる。
【００２６】
アクリル樹脂としては、アクリル酸やメタクリル酸のエステルを主体とするものであり、このようなエステル単量体としては、例えば、（メタ）アクリル酸メチル、（メタ）アクリル酸エチル、（メタ）アクリル酸イソプロピル、（メタ）アクリル酸ｎ−ブチル、（メタ）アクリル酸イソブチル、（メタ）アクリル酸ｎ−アミル、（メタ）アクリル酸イソアミル、（メタ）アクリル酸ｎ−ヘキシル、（メタ）アクリル酸２−エチルヘキシル、（メタ）アクリル酸ｎ−オクチル等がある。ただし上記の（メタ）アクリル酸とはアクリル酸もしくはメタクリル酸を示す。上記（メタ）アクリル酸エステルは単独でも組み合わせても使用でき、また他の単量体との共重合体でもよい。好適なエステルは、メタクリル酸メチル（ＭＭＡ）である。
これらの単量体と共に共重合される他の共単量体としては、スチレン、ビニルトルエン、アクリロニトリル、メタクリロニトリル、酢酸ビニル等を挙げることができる。
アクリル樹脂は官能基含有単量体成分の少量を含有していてもよく、官能基含有単量体成分としては、カルボキシル基、その塩の基、アミド基、水酸基、アミノ基、エポキシ基、メチロール基、及びエーテル化メチロール基を有するものである。
【００２７】
スチレン系樹脂としては、スチレンを主体とする熱可塑性樹脂であり、スチレンの単独重合体及び共重合体が挙げられる。スチレン系共重合体としては、スチレン−ブタジエン共重合体（ＨＩＰＳ）、アクリロニトリル−スチレン共重合体（ＡＳ）、アクリロニトリル−ブタジエン−スチレン共重合体（ＡＢＳ）、アクリロニトリル−スチレン−アクリル酸エステル共重合体（ＡＳＡ）、メタクリル酸メチル−スチレン共重合体（ＭＳ）、アクリロニトリル−エチレン／プロピレン／ジエンゴム−スチレン共重合体（Ａ／ＥＰＤＭ／Ｓ）等が挙げられる。
【００２８】
これらの樹脂には、必要に応じて、それ自体公知の処方に従って、安定剤、可塑剤或いは滑剤等の加工助剤、強化剤、着色剤、発泡剤、架橋剤、酸素吸収剤、紫外線吸収剤、充填剤等を配合することができる。
【００２９】
第１層に使用する熱可塑性樹脂を、光学濃度を前記範囲とするために、本発明の好適態様では、熱可塑性樹脂の発泡体を用いるのがよい。第１層樹脂は、発泡倍率が１．１乃至５倍、特に１．３乃至３．３倍の低発泡樹脂からなることが好ましく、この発泡樹脂層は、押出発泡や押出架橋発泡等の手段で製造される。発泡剤としては、炭酸ガス、窒素、プロパン、ブタン、ペンタン等の気体発泡剤、重炭酸塩−有機酸、アゾビスイソブチロニトリル、アゾジカルボンアマイド、ジアゾアミノベンゼン、ベンゼンスルホニルヒドラジド等の化学発泡剤を、必要に応じ架橋剤と共に、樹脂に配合し、溶融押出することにより得られる。
【００３０】
第１層に使用する樹脂は未着色でも或いは着色されていてもよく、この後者の場合、配合する石目柄とは異なる色相に着色されている必要がある。
【００３１】
一方、第２層或いは更に第３層に使用する樹脂は、光学濃度が１．０以下となるようなものであれば、前に例示した樹脂は全て使用することができる。特に光学的特性に優れたものとして、アクリル系樹脂、エチレン−酢酸ビニル共重合体（ＥＶＡ）、アクリロニトリル−スチレン共重合体（ＡＳ）、メチルメタクリレート−スチレン共重合体（ＭＳ）、塩化ビニル系樹脂等が挙げられる。
これらの樹脂にも、必要に応じて、それ自体公知の処方に従って、安定剤、可塑剤或いは滑剤等の加工助剤、強化剤、着色剤、酸素吸収剤、紫外線吸収剤等を配合することができる。
【００３２】
［石目柄］
上記樹脂中に配合する石目柄は、粒径が０．０５乃至３．０ｍｍの着色耐熱性樹脂からなるものであり、一般に粒状、フレーク状、或いは繊維状の形状を有している。
【００３３】
耐熱性樹脂としては、マトリックスとなる前記熱可塑性樹脂の加工温度において実質上溶融しないような樹脂であり、このような樹脂の例として、ナイロン６、ナイロン６−６、ナイロン６−１０、ナイロン６−１２、ナイロン１１、ポリキシリレンアジパミド（ＮｙＭＸＤ６）、ポリエチレンテレフタラミド、ポリエチレンイソフタラミド等のポリアミド、ポリエチレンテレフタレート、ポリブチレンテレフタレート、ポリエチレンナフタレート等の熱可塑性ポリエステル、ポリアリレート、ポリカーボネート、ポリフエニレンオキサイド、ポリビニルアルコール或いはそのアセタール化物、ポリアクリロニトリル、セルローストリアセテート等のセルロース誘導体、レーヨン等あるいはそれらの混合物を挙げることができる。
【００３４】
耐熱性樹脂の着色は、上記樹脂を粒状物、フレーク状或いは繊維状に形成するに先立って、樹脂中に着色剤を分散させることにより行われ、ここで着色剤としては、
適当な例として、次のものを挙げることができるが、勿論これに限定されない。
黒色顔料
カーボンブラック、アセチレンブラック、ランブラック、アニリンブラック、四三酸化鉄（マグネタイト）。
黄色顔料
黄鉛、亜鉛黄、カドミウムイエロー、黄色酸化鉄、ミネラルファストイエロー、ニッケルチタンイエロー、ネーブルスイエロー、ナフトールイエローＳ、ハンザイエローＧ、ハンザイエロー１０Ｇ、ベンジジンイエローＧ、ベンジジンイエローＧＲ、キノリンイエローレーキ、パーマンネントイエローＮＣＧ、タートラジンレーキ。
橙色顔料
赤口黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫ。
赤色顔料
ベンガラ、カドミウムレッド、鉛丹、硫化水銀カドミウム、パーマネントレッド４Ｒ、リソールレッド、ピラゾロンレッド、ウオッチングレッドカルシウム塩、レーキレッドＤ、ブリリアントカーミン６Ｂ、エオシンレーキ、ローダミンレーキＢ、アリザリンレーキ、ブリリアントカーミン３Ｂ。
紫色顔料
マンガン紫、ファストバイオレットＢ、メチルバイオレットレーキ。
青色顔料
紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣ。
緑色顔料
クロムグリーン、酸化クロム、ピグメントグリーンＢ、マラカイトグリーンレーキ、ファナルイエローグリーンＧ。
白色顔料
亜鉛華、二酸化チタン、アンチモン白、硫化亜鉛。
体質顔料
バライト粉、炭酸バリウム、クレー、シリカ、ホワイトカーボン、タルク、アルミナホワイト。
これらの顔料は、一般に耐熱性樹脂１００重量部当たり０．０１〜５重量部の量で配合するのがよい。
【００３５】
本発明に用いる石目柄において、耐熱性樹脂の着色は、上記の顔料の配合及び練り混みにより行うのが好ましいが、勿論この例に限定されない。例えば、耐熱性樹脂が繊維状の形態をとる場合には、例えば染色により着色したものであってもよい。また、耐熱性樹脂がフレーク状の形態をとる場合、金属蒸着フィルム乃至金属蒸着と染色とを組み合わせて行ったフィルムの破砕物でもよく、メタリックな色調のものであってもよい。
【００３６】
石目柄が粒状の場合、その形状は任意のものであってよく、例えば球状、回転楕円体状、ダイス状、円柱状、角柱状等の任意の形状であってよい。また、本発明に用いる石目柄は、熱可塑性樹脂との混練及び成形時に多少の変形を伴うものであってもよい。例えば、繊維状の場合、石目柄が潜在巻縮性を有する繊維状であって、押出加工時に巻縮を発現し、これにより繊細且つ微妙な石目模様が発現するようにすることもできる。これは、石目柄がフィルム破砕物乃至切断片等のフレーク状からなるものについても、全く同様である。
【００３７】
本発明において、石目柄としては、単一のものを使用してもよく、或いは特異な石目の風合いを出すために、寸法、形状、材質、色彩等が互いに異なる複数種のものを組み合わせで用いることができる。
【００３８】
［成形体］
本発明の熱可塑性樹脂成形体は、上記第１層、第２層或いは更に第３層の樹脂組成物を共押出成形する点を除けば、それ自体公知の方法で製造しうる。即ち、成形に際しては、各層に対応する数の押出機を使用し、各押出機からの溶融樹脂流を多層多重ダイ中で合流させ、押出物をサイジング金型を通した後、冷却させることにより製造する。
用いるダイの形状は、フラットダイ、異形断面ダイ等の任意の断面形状を有するものであってよい。
【００３９】
本発明の成形体は、内装材、外装材等の各種建材、家具或いは家具の外面材等として有用である。
【００４０】
【実施例】
本発明を次の例で説明する。
以下の実施例において使用した石目柄及び各樹脂層の組成は次のものである。
【００４１】
石目柄
石目柄としては、原液着色されたポリエチレンテレフタレート繊維（黒色）を長さ０．０５〜２．５ｍｍに切断したものを用いた。
【００４２】
第１層樹脂：
第１層樹脂としては、下記の塩化ビニル樹脂のコンパウンド及びポリプロピレンを用いた。
（１）塩化ビニル樹脂コンパウンド
押出グレードの塩化ビニル樹脂に、熱安定剤、加工助剤、滑剤、着色剤、発泡剤を配合したコンパウンド（ＰＶＣ）を用いた。着色剤の含有量及び発泡の程度を変化させることにより、成形体としたときの光学濃度が３及び２となる塩化ビニル樹脂コンパウンドを得た。
（２）ポリプロピレンコンパウンド
押出グレードのポリプロピレンに、酸化防止剤、紫外線吸収剤、滑剤、着色剤、発泡剤を配合したコンパウンド（ＰＰ）を用いた。着色剤の含有量及び発泡の程度を変化させることにより、成形体としたときの光学濃度が２．２及び２となるポリプロピレンコンパウンドを得た。
【００４３】
第２層樹脂：
第２層樹脂としては、成形体としたときの光学濃度が０．１となるポリメチルメタクリレート（押出グレード、ＰＭＭＡ）及び成形体としたときの光学濃度が０．３となるポリプロピレン（ＰＰ）を用いた。
【００４４】
第３層樹脂：
第３層樹脂としては、成形体としたときの光学濃度が０．１となるポリメチルメタクリレート（押出グレード、ＰＭＭＡ）を用いた。
【００４５】
比較例１
光学濃度が３．０の塩化ビニルコンパウンド１００重量部と石目柄２重量部とを混合し、厚さが１０ｍｍの押出成形体を得た。
【００４６】
比較例２
光学濃度が２．０の塩化ビニルコンパウンド１００重量部と石目柄２重量部とを混合し、厚さが１０ｍｍの押出成形体を得た。
【００４７】
比較例３
光学濃度が２．０の塩化ビニルコンパウンド１００重量部と石目柄２重量部との混合物を第一層（厚さ１０ｍｍ）とし、光学濃度が０．１のポリメチルメタアクリレートを第二層（厚さ０．５ｍｍ）とし、共押出成形により二層押出成形体を得た。
【００４８】
実施例１
光学濃度が２．０の塩化ビニルコンパウンド１００重量部と石目柄２重量部との混合物を第一層（厚さ１０ｍｍ）とし、光学濃度が０．１のポリメチルメタアクリレート１００重量部と石目柄２重量部との混合物を第二層（厚さ０．５ｍｍ）とし、共押出成形により二層押出成形体を得た。
【００４９】
比較例４
光学濃度が２．０の塩化ビニルコンパウンドを第一層（厚さ１０ｍｍ）とし、光学濃度が０．１のポリメチルメタアクリレート１００重量部と石目柄２重量部との混合物を第二層（厚さ０．５ｍｍ）とし、共押出成形により二層押出成形体を得た。
【００５０】
実施例２
光学濃度が２．０の塩化ビニルコンパウンド１００重量部と石目柄２重量部との混合物を第一層（厚さ１０ｍｍ）とし、光学濃度が０．１のポリメチルメタアクリレート１００重量部と石目柄２重量部との混合物を第二層（厚さ０．５ｍｍ）とし、光学濃度が０．１のポリメチルメタアクリレートを第三層（厚さ０．５ｍｍ）とし、共押出成形により三層押出成形体を得た。
【００５１】
比較例５
光学濃度が２．２のポリプロピレンコンパウンドを第一層（厚さ１０ｍｍ）とし、光学濃度が０．３のポリプロピレン１００重量部と石目柄２重量部とを混合物を第二層（厚さ０．５ｍｍ）とし、共押出成形により二層押出成形体を得た。
【００５２】
実施例３
光学濃度が２．０のポリプロピレンコンパウンド１００重量部と石目柄２重量部との混合物を第一層（厚さ１０ｍｍ）とし、光学濃度が０．３のポリプロピレン１００重量部と石目柄２重量部との混合物を第二層（厚さ０．５ｍｍ）とし、共押出成形により二層押出成形体を得た。
【００５３】
得られた結果を下記表１に示す。
【表１】
0003889504.tif 000003
【００５４】
表中の評価は次の基準である。
×    柄、立体感共に劣っている。
△    柄は出ているが、立体感に欠ける。
○    柄は出ているが、立体感にやや欠ける。
◎    柄、立体感共に優れている。
【００５５】
【発明の効果】
本発明によれば、各熱可塑性樹脂層に石目柄を配合すると共に、各樹脂層の光学濃度をコントロールすることにより、深みのある立体的な石目調の風合いを再現した熱可塑性樹脂成形体を提供することができる。